(57)【特許請求の範囲】
【請求項１】
最表層にトップコート層を備え、前記トップコート層の下面に透明樹脂層を備える化粧シートであって、
前記トップコート層および前記透明樹脂層を、超臨界逆相蒸発法によってベシクルに無機系紫外線吸収剤を内包させた無機系紫外線吸収剤内包ベシクルを添加して形成するとともに、
前記無機系紫外線吸収剤内包ベシクルは、リン脂質からなる単層膜状の外膜を備える無機系紫外線吸収剤内包リポソームであることを特徴とする化粧シート。
【請求項２】
最表層にトップコート層を備え、前記トップコート層の下面に透明樹脂層を備える化粧シートであって、
前記トップコート層および／または前記透明樹脂層を、超臨界逆相蒸発法によってベシクルに無機系紫外線吸収剤を内包させた無機系紫外線吸収剤内包ベシクルを添加して形成するとともに、
前記無機系紫外線吸収剤は、前記トップコート層においては、前記トップコート層の主成分である樹脂材料１００重量部に対して０．５〜２０重量部の割合で含有されており、前記透明樹脂層においては、前記透明樹脂層の主成分である樹脂材料に対して１００〜５００００ｐｐｍの割合で含有されている
ことを特徴とする化粧シート。
【請求項３】
前記無機系紫外線吸収剤内包ベシクルが、リン脂質からなる外膜を備える無機系紫外線吸収剤内包リポソームであることを特徴とする請求項２に記載の化粧シート。
【請求項４】
前記外膜が、単層膜であることを特徴とする請求項２または請求項３に記載の化粧シート。
【請求項５】
前記無機系紫外線吸収剤が、酸化亜鉛であることを特徴とする請求項１乃至請求項４のいずれか１項に記載の化粧シート。
【請求項６】
前記透明樹脂層にはエンボス模様が形成されており、
少なくとも前記エンボス模様の凹部に前記トップコート層が埋め込まれて設けられていることを特徴とする請求項１乃至請求項５のいずれか１項に記載の化粧シート。
【請求項７】
前記透明樹脂層の下層には、光安定化剤を含有するインキ層が設けられていることを特徴とする請求項１乃至請求項６のいずれか１項に記載の化粧シート。
【請求項８】
最表層にトップコート層を備え、前記トップコート層の下面に透明樹脂層を備える化粧シートの製造方法であって、
前記トップコート層および前記透明樹脂層を、超臨界逆相蒸発法によってベシクルに無機系紫外線吸収剤を内包させた無機系紫外線吸収剤内包ベシクルを添加して形成するとともに、
前記無機系紫外線吸収剤内包ベシクルは、リン脂質からなる単層膜状の外膜を備える無機系紫外線吸収剤内包リポソームである
ことを特徴とする化粧シートの製造方法。
【請求項９】
最表層にトップコート層を備え、前記トップコート層の下面に透明樹脂層を備える化粧シートの製造方法であって、
前記トップコート層および／または前記透明樹脂層を、超臨界逆相蒸発法によってベシクルに無機系紫外線吸収剤を内包させた無機系紫外線吸収剤内包ベシクルを添加して形成するとともに、
前記無機系紫外線吸収剤は、前記トップコート層においては、前記トップコート層の主成分である樹脂材料１００重量部に対して０．５〜２０重量部の割合で含有されており、前記透明樹脂層においては、前記透明樹脂層の主成分である樹脂材料に対して１００〜５００００ｐｐｍの割合で含有されている
ことを特徴とする化粧シートの製造方法。
【発明の詳細な説明】
【技術分野】
【０００１】
本発明は、建築内装材、玄関ドアなどの建築外装部材、建具の表面、家電品の表面材等に用いられる化粧シートに関するもので、ベシクル化した無機系紫外線吸収剤を含有するトップコート層および／または透明樹脂層を備える化粧シートおよび化粧シートの製造方法に関する。
【背景技術】
【０００２】
近年、塩化ビニル製化粧シートに替わる化粧シートとして、オレフィン系樹脂を使用した化粧シートが多く提案されている。また、一般的に化粧シートとして用いられるオレフィン系樹脂からなる軟質ポリオレフィンシートの耐傷性を向上させるために高結晶性かつアイソタクチシティの高い樹脂を用いると耐候性に劣るという問題点を有していた。
【０００３】
そこで、特許文献１においては、ポリオレフィンシートの表面にトリアジン系の紫外線吸収剤を含む樹脂からなるトップコート層を設けることが開示されている。
【先行技術文献】
【特許文献】
【０００４】
【特許文献１】特許第４０３２８２９号公報
【発明の概要】
【発明が解決しようとする課題】
【０００５】
しかしながら、トリアジン系のような有機系の紫外線吸収剤は、基材樹脂の透明性は維持できるものの経時変化が避けられず長期間における紫外線吸収性能の持続性に課題を有していた。これを踏まえて、経年変化の少ない無機系の紫外線吸収剤を用いると、不透明な粒子が凝集して透明性が低下し、化粧シート自身の意匠性を損なうという問題点があった。
【０００６】
また、耐候性を向上させるべく、紫外線吸収剤の配合量を増加させると、樹脂中において紫外線吸収剤が凝集してブリードアウトが発生し、シート表面のベタつきや密着性の低下の原因となる。
【０００７】
また、化粧シートの意匠性を向上させるためにエンボス模様を形成すると、エンボス模様の凹部の部分が他の部分と比較して層厚が薄くなるために耐候性が特に低くなり、当該凹部から劣化が始まって白化や破断が生じるという問題点があった。
【０００８】
本発明においては、無機系紫外線吸収剤を内包した無機系紫外線吸収剤内包ベシクルを含有したトップコート層および／または透明樹脂層を具備し、意匠性および耐候性に優れた化粧シートおよび化粧シートの製造方法を提供することを目的とする。
【課題を解決するための手段】
【０００９】
本発明者等は鋭意検討の結果、無機系紫外線吸収剤をベシクルに内包した無機系紫外線吸収剤内包ベシクルの状態で含有させることにより、樹脂材料中への無機系紫外線吸収剤の分散性を飛躍的に向上させることに成功し、これによって化粧シートに必要な透明性を達成できることを見出した。
【００１０】
上記課題を達成するべく、本発明の第１の態様の化粧シートは、最表層にトップコート層を備え、前記トップコート層の下面に透明樹脂層を備える化粧シートであって、前記トップコート層および前記透明樹脂層を、超臨界逆相蒸発法によってベシクルに無機系紫外線吸収剤を内包させた無機系紫外線吸収剤内包ベシクルを添加して形成するとともに、前記無機系紫外線吸収剤内包ベシクルは、リン脂質からなる単層膜状の外膜を備える無機系紫外線吸収剤内包リポソームであることを特徴とする。
本発明の第２の態様の化粧シートは、最表層にトップコート層を備え、前記トップコート層の下面に透明樹脂層を備える化粧シートであって、前記トップコート層および／または前記透明樹脂層を、超臨界逆相蒸発法によってベシクルに無機系紫外線吸収剤を内包させた無機系紫外線吸収剤内包ベシクルを添加して形成するとともに、前記無機系紫外線吸収剤は、前記トップコート層においては、前記トップコート層の主成分である樹脂材料１００重量部に対して０．５〜２０重量部の割合で含有されており、前記透明樹脂層においては、前記透明樹脂層の主成分である樹脂材料に対して１００〜５００００ｐｐｍの割合で含有されていることを特徴とする。
【００１１】
本発明の第３の態様の化粧シートは、前記無機系紫外線吸収剤内包ベシクルが、リン脂質からなる外膜を備える無機系紫外線吸収剤内包リポソームであることを特徴とする。
【００１２】
本発明の第４の態様の化粧シートは、前記外膜が、単層膜であることを特徴とする。
【００１３】
本発明の第５の態様の化粧シートは、前記無機系紫外線吸収剤が、酸化亜鉛であることを特徴とする。
【００１４】
本発明の第６の態様の化粧シートは、前記透明樹脂層にはエンボス模様が形成されており、少なくとも前記エンボス模様の凹部に前記トップコート層が埋め込まれて設けられていることを特徴とする。本発明の第７の態様の化粧シートは、前記透明樹脂層の下層には、光安定化剤を含有するインキ層が設けられていることを特徴とする。
【００１５】
本発明の第１の化粧シートの製造方法は、最表層にトップコート層を備え、前記トップコート層の下面に透明樹脂層を備える化粧シートの製造方法であって、
前記トップコート層および前記透明樹脂層を、超臨界逆相蒸発法によってベシクルに無機系紫外線吸収剤を内包させた無機系紫外線吸収剤内包ベシクルを添加して形成するとともに、前記無機系紫外線吸収剤内包ベシクルは、リン脂質からなる単層膜状の外膜を備える無機系紫外線吸収剤内包リポソームであることを特徴とする。
本発明の第２の化粧シートの製造方法は、最表層にトップコート層を備え、前記トップコート層の下面に透明樹脂層を備える化粧シートの製造方法であって、前記トップコート層および／または前記透明樹脂層を、超臨界逆相蒸発法によってベシクルに無機系紫外線吸収剤を内包させた無機系紫外線吸収剤内包ベシクルを添加して形成するとともに、前記無機系紫外線吸収剤は、前記トップコート層においては、前記トップコート層の主成分である樹脂材料１００重量部に対して０．５〜２０重量部の割合で含有されており、前記透明樹脂層においては、前記透明樹脂層の主成分である樹脂材料に対して１００〜５００００ｐｐｍの割合で含有されていることを特徴とする。
【発明の効果】
【００１６】
本発明の化粧シートおよび化粧シートの製造方法によれば、前記無機系紫外線吸収剤内包ベシクルを含有するトップコート層および／または透明樹脂層を具備することにより、優れた意匠性を備えているとともに、長期間に亘る耐候性を実現した化粧シート並びに化粧シートの製造方法を提供することを可能とする。
【図面の簡単な説明】
【００１７】
【図１】本発明の化粧シートの実施形態を示す断面図
【発明を実施するための形態】
【００１８】
本発明の化粧シートは、最表層にトップコート層を備え、当該トップコート層の下面に透明樹脂層を備える化粧シートであって、当該トップコート層および／または透明樹脂層を超臨界逆相蒸発法によってベシクルに無機系紫外線吸収剤を内包させた無機系紫外線吸収剤内包ベシクルを添加して形成することが重要である。
【００１９】
このような、無機系紫外線吸収剤内包ベシクルは、球殻状に閉じた膜構造を有する小胞状のカプセル状のベシクル内に無機系紫外線吸収剤が内包された構造を有しているものである。この無機系紫外線吸収剤内包ベシクルは、互いのベシクルの外膜同士が反発し合う作用によって粒子が凝集することがなく、極めて高い分散性を有している。この作用によって、トップコート層および透明樹脂層を構成する樹脂組成物中に対して無機系紫外線吸収剤を均一に分散させることを可能とするものである。
【００２０】
無機系紫外線吸収剤内包ベシクルを得る手法（ベシクル化処理方法）としては、例えば、Ｂａｎｇｈａｍ法、エクストルージョン法、水和法、界面活性剤透析法、逆相蒸発法、凍結融解法、超臨界逆相蒸発法などが挙げられる。このようなベシクル化処理方法について簡単に説明すると、Ｂａｎｇｈａｍ法は、フラスコなどの容器にクロロホルムまたはクロロホルム／メタノール混合溶媒を入れ、さらにリン脂質を入れて溶解する。その後、エバポレータを用いて溶媒を除去して脂質からなる薄膜を形成し、添加剤の分散液を加えた後、ボルテックスミキサーで水和・分散させることよりベシクルを得る方法である。エクストルージョン法は、薄膜のリン脂質溶液を調液し、Ｂａｎｇｈａｍ法において外部摂動として用いたミキサーに代わってフィルターを通過させることによりベシクルを得る方法である。水和法は、Ｂａｎｇｈａｍ法とほぼ同じ調製方法であるが、ミキサーを用いずに、穏やかに攪拌して分散させてベシクルを得る方法である。逆相蒸発法は、リン脂質をジエチルエーテルやクロロホルムに溶解し、添加剤を含んだ溶液を加えてＷ／Ｏエマルジョンを作り、当該エマルジョンから減圧下において有機溶媒を除去した後、水を添加することによりベシクルを得る方法である。凍結融解法は、外部摂動として冷却・加熱を用いる方法であり、この冷却・加熱を繰り返すことによってベシクルを得る方法である。
【００２１】
特に、単層膜からなる外膜を具備する無機系紫外線吸収剤内包ベシクルを得る方法として、超臨界逆相蒸発法が挙げられる。超臨界逆相蒸発法とは、本発明者等が提案している特表２００２／０３２５６４号公報、特開２００３−１１９１２０号公報、特開２００５−２９８４０７号公報および特開２００８−０６３２７４号公報（以下、「超臨界逆相蒸発法公報類」と称する）に開示されているものであり、当該超臨界逆相蒸発法公報類に記載の方法および装置を用いて行うことができる。具体的には、超臨界逆相蒸発法とは、超臨界状態または臨界点以上の温度条件下もしくは圧力条件下の二酸化炭素にベシクルの外膜を形成する物質を均一に溶解させた混合物中に、水溶性または親水性の封入物質としての無機系紫外線吸収剤を含む水相を加えて、一層の膜で封入物質としての無機系紫外線吸収剤を包含したカプセル状のベシクルを形成する方法である。特に、前記外膜がリン脂質のような生体脂質を含む物質から構成される無機系紫外線吸収剤内包ベシクルを無機系紫外線吸収剤内包リポソームと称する。なお、超臨界状態の二酸化炭素とは、臨界温度（３０．９８℃）および臨界圧力（７．３７７３±０．００３０ＭＰａ）以上の超臨界状態にある二酸化炭素を意味し、臨界点以上の温度条件下もしくは圧力条件下の二酸化炭素とは、臨界温度だけ、あるいは臨界圧力だけが臨界条件を超えた二酸化炭素を意味するものである。この方法により、無機系紫外線吸収剤を内包する直径５０〜８００ｎｍの単層ラメラベシクルを得ることができる。
【００２２】
リン脂質としては、ホスファチジルコリン、ホスファチジルエタノールアミン、ホスファチジルセリン、ホスファチジン酸、ホスファチジルグリセロール、ホスファチジルイノシトール、カルジオピン、黄卵レシチン、水添黄卵レシチン、大豆レシチン、水添大豆レシチン等のグリセロリン脂質、スフィンゴミエリン、セラミドホスホリルエタノールアミン、セラミドホスホリルグリセロール等のスフィンゴリン脂質が挙げられる。
【００２３】
ベシクルの外膜となるその他の物質としては、ノニオン系界面活性剤や、これとコレステロール類もしくはトリアシルグリセロールの混合物などの分散剤が挙げられる。このうちノニオン系界面活性剤としては、ポリグリセリンエーテル、ジアルキルグリセリン、ポリオキシエチレン硬化ヒマシ油、ポリオキシエチレンアルキルエーテル、ポリオキシエチレンソルビタン脂肪酸エステル、ソルビタン脂肪酸エステル、ポリオキシエチレンポリオキシプロピレンコポリマー、ポリブタジエン−ポリオキシエチレン共重合体、ポリブタジエン−ポリ２−ビニルピリジン、ポリスチレン−ポリアクリル酸共重合体、ポリエチレンオキシド−ポリエチルエチレン共重合体、ポリオキシエチレン−ポリカプロラクタム共重合体等の１種または２種以上を使用することができる。コレステロール類としては、コレステロール、α−コレスタノール、β−コレスタノール、コレスタン、デスモステロール（５，２４−コレスタジエン−３β−オール）、コール酸ナトリウムまたはコレカルシフェロール等を使用することができる。
【００２４】
また、リポソームの外膜は、リン脂質と分散剤との混合物から形成するようにしてもよい。本発明の化粧シートにおいては、無機系紫外線吸収剤内包ベシクルを、リン脂質からなる外膜を具備した無機系紫外線吸収剤内包リポソームとすることが好ましく、外膜をリン脂質から構成することによって、トップコート層および／または透明樹脂層の主成分である樹脂材料とベシクルとの相溶性を良好なものとすることができる。
【００２５】
無機系紫外線吸収剤としては、酸化亜鉛、酸化チタン、酸化セリアなどが挙げられる。特に、酸化亜鉛は、トップコート層および透明樹脂層において主成分として用いられる樹脂材料と屈折率が近く、当該酸化亜鉛を添加しても高い透明性を維持することができるため好適である。なお、無機系紫外線吸収剤の粒径は１ｎｍ〜２００ｎｍの範囲内のものを用いることが好ましい。このような、無機系紫外線吸収剤は、トップコート層においては、トップコート層の主成分である樹脂材料１００重量部に対して０．５〜２０重量部の割合で含有されていることが好ましく、より好ましくは、１〜１０重量部の割合で含有されていることであり、さらに好ましくは、３〜５重量部の割合で含有されていることである。また、透明樹脂層においては、透明樹脂層の主成分である樹脂材料に対して１００〜５００００ｐｐｍの割合で含有されていることが好ましく、より好ましくは、２０００〜３００００ｐｐｍの割合で含有されていることである。無機系紫外線吸収剤を上記の含有量とすることにより、特に優れた耐候性と意匠性とを兼ね備えた化粧シートを実現することができる。
【００２６】
本発明の化粧シートにおいては、透明樹脂層にエンボス模様が形成されており、少なくとも当該エンボス模様の凹部にトップコート層が埋め込まれて設けられていることが重要であり、トップコート層を透明樹脂層の表面に設ける際に、ワイピングによって凹部にトップコート層を埋め込むように形成することが好ましい。
【００２７】
また、透明樹脂層の下層には、少なくとも光安定化剤を含有するインキ層が設けられていることが重要である。光安定化剤としては、ヒンダードアミン系の材料を用いることが好ましい。インキ層に対して光安定化剤を含有させることにより、インキ層を形成するバインダー樹脂自体や他層の樹脂劣化により発生したラジカルがインキ内の顔料の化学成分を還元することによる顔料の退色を抑制し、長期間に亘って色鮮やかな絵柄を保持することができる。
【００２８】
以下に、本発明の化粧シートの具体的な実施形態を図１を用いて説明する。
【００２９】
本発明の化粧シートの実施形態においては、図１に示すように、インキ層５が施された原反層６としての原反樹脂シートに接着剤層４が形成されたものと、無機系紫外線吸収剤内包ベシクルを含有する透明樹脂層３に接着性樹脂層３ｂを共押ししたものとをドライラミネートまたは押出ラミネートなどで貼り合わせることによって得られる。本発明においては、図１に示すように、トップコート層２は、透明樹脂層３に形成されたエンボス模様３ａの凹部に対して、無機系紫外線吸収剤内包ベシクルを含有する樹脂組成物を塗布し、塗液をスキージなどで掻き取ることで凹部のみに当該樹脂組成物を埋め込むワイピングによって埋め込まれて設けられている。各層の詳細を以下に説明する。
【００３０】
化粧シート１の最表面には、表面の保護や艶の調整としての役割を果たすトップコート層２が設けられており、主成分の樹脂材料としては、ポリウレタン系、アクリルシリコン系、フッ素系、エポキシ系、ビニル系、ポリエステル系、メラミン系、アミノアルキッド系、尿素系などの樹脂材料から適宜選択して用いることができる。樹脂材料の形態は、水性、エマルジョン、溶剤系など特に限定されるものではない。硬化法についても１液タイプ、２液タイプ、紫外線硬化法など適宜選択して行うことができる。本実施形態においては、前記樹脂材料１００重量部に対して、無機系紫外線吸収剤内包ベシクルが０．５〜２０重量部の割合で含有されている。特に、本実施形態においては、当該無機系紫外線吸収剤内包ベシクルとして、超臨界逆相蒸発法により得たリン脂質からなる外膜を具備する無機系紫外線吸収剤内包リポソームを用いることが好ましい。
【００３１】
そして、本実施形態においては、透明樹脂層３のエンボス模様３ａの凹部のみにトップコート層２を設ける構成としているが、少なくともエンボス模様３ａの凹部に埋め込まれて設けられていればよく、エンボス模様３ａを形成することにより層厚が薄くなっている凹部においても高い耐候性を維持することができる。なお、トップコート層２は、透明樹脂層３の全面を覆うように設けてもよく、全面を覆うようにトップコート層２を設けることでより優れた耐候性を備えた化粧シート１を提供することができる。
【００３２】
トップコート層２の主成分として用いる樹脂材料としては、イソシアネートを用いたウレタン系のものが作業性、価格、樹脂自体の凝集力などの観点から好適である。イソシアネートには、トリレンジイソシアネート（ＴＤＩ）、キシリレンジイソシアネート（ＸＤＩ）、ヘキサメチレンジイソシアネート（ＨＭＤＩ）、ジフェニルメタンジイソシアネート（ＭＤＩ）、リジンジイソシアネート（ＬＤＩ）、イソホロンジイソシアネート（ＩＰＤＩ）、ビス（イソシアネートメチル）シクロヘキサン（ＨＸＤＩ）、トリメチルヘキサメチレンジイソシアンート（ＴＭＤＩ）などの誘導体であるアダクト体、ビュレット体、イソシアヌレート体などの硬化剤より適宜選定して用いることができるが、耐候性を考慮すると、直鎖状の分子構造を有するヘキサメチレンジイソシアネート（ＨＭＤＩ）もしくはイソホロンジイソシアメート（ＩＰＤＩ）をベースとする硬化剤が好適である。この他にも、表面硬度の向上を図る場合には、紫外線や電子線などの活性エネルギー線で硬化する樹脂を用いることが好ましい。なお、これらの樹脂は相互に組み合わせて用いることが可能であり、例えば、熱硬化型と光硬化型とのハイブリッド型とすることにより、表面硬度の向上、硬化収縮の抑制および密着性の向上を図ることができる。
【００３３】
トップコート層２の下面には、透明樹脂層３が設けられている。当該透明樹脂層３の主成分として用いる樹脂材料はオレフィン系樹脂からなることが好適であり、ポリプロピレン、ポリエチレン、ポリブテンなどの他に、αオレフィン（例えば、プロピレン、１−ブテン、１−ペンテン、１−ヘキセン、１−ヘプテン、１−オクテン、１−ノネン、１−デセン、１−ウンデセン、１−ドデセン、トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセンなど）を単独重合あるいは２種類以上を共重合させたものや、エチレン・酢酸ビニル共重合体、エチレン・ビニルアルコール共重合体、エチレン・メチルメタクリレート共重合体、エチレン・エチルメタクリレート共重合体、エチレン・ブチルメタクリレート共重合体、エチレン・メチルアクリレート共重合体、エチレン・エチルアクリレート共重合体、エチレン・ブチルアクリレート共重合体などのように、エチレンまたはαオレフィンとそれ以外のモノマーとを共重合させたものが挙げられる。また、化粧シート１の表面強度の向上を図る場合には、高結晶性のポリプロピレンを用いることが好ましい。
【００３４】
本実施形態においては、透明樹脂層３は、前記樹脂材料を主成分とし、超臨界逆相蒸発法により得た無機系紫外線吸収剤内包ベシクルを含有する樹脂組成物から構成されている。無機系紫外線吸収剤内包ベシクルは、透明樹脂層３の主成分である樹脂材料に対して１０００〜５００００ｐｐｍの割合で含有されていることが好ましい。特に、本実施形態においては、無機系紫外線吸収剤内包ベシクルとして、超臨界逆相蒸発法により得たリン脂質からなる外膜を具備する無機系紫外線吸収剤内包リポソームを用いている。
【００３５】
なお、透明樹脂層３を構成する樹脂組成物には、必要に応じて熱安定化剤、光安定化剤、ブロッキング防止剤、触媒捕捉剤、着色剤、光散乱剤および艶調整剤などの各種機能性添加剤を含有させてもよい。これらの各種機能性添加剤は、周知のものから適宜選択して用いることができる。
【００３６】
また、透明樹脂層３の表面には、意匠性を向上させるためにエンボス模様３ａが形成されている。エンボス模様３ａは、トップコート層２を形成する前に、凹凸模様を有するエンボス版を用いて熱および圧力を付与することによってエンボス模様３ａを形成する方法や、押出機を用いて製膜する際に凹凸模様を有する冷却ロールを用いてシートの冷却と同時にエンボス模様３ａを形成する方法などによって形成することができる。また、エンボス模様３ａの凹部にインキなどを埋め込んでさらに意匠性を向上させることもできる。
【００３７】
透明樹脂層３に対して非極性のポリプロピレンを用いた場合、当該透明樹脂層３と下面に配置される樹脂層との密着性が低い場合には、接着性樹脂層３ｂを設けることが好ましい。接着性樹脂層３ｂとしては、ポリプロピレン、ポリエチレン、アクリル系などの樹脂に酸変性を施したものが好ましく、層厚は接着性や耐熱性の観点から２μｍ以上２０μｍ以下が望ましい。また、当該接着性樹脂層３ｂは、接着強度向上の観点から、透明樹脂層３と共押出ラミネート法によって形成されることが好ましい。
【００３８】
透明樹脂層３の下面側には、図１に示すように、さらに下面側のインキ層５と透明樹脂層３との密着性を向上させるための接着剤層４が設けられている。接着剤層４の材質は特に限定されるものではないが、アクリル系、ポリエステル系、ポリウレタン系、エポキシ系などから適宜選択して用いることができる。塗工方法は接着剤の粘度になどに応じて適宜選択することができるが、一般的には、グラビアコートが用いられ、インキ層５が施された原反層６側にグラビアコートによって塗布された後、透明樹脂層３あるいは接着性樹脂層３ｂとラミネートするようにされている。なお、接着剤層４は、透明樹脂層３とインキ層５との接着強度が十分に得られる場合には、省略することができる。
【００３９】
接着剤層４の下面側には、インキ層５が設けられている。インキ層５は、少なくとも光安定化剤を含有するインキからなる絵柄模様層５ａを備えている。また、絵柄模様層５ａの下面側にベタインキ層５ｂを設けることにより、隠蔽性をもたせることができる。インキには、バインダーとしての硝化綿、セルロース、塩化ビニル−酢酸ビニル共重合体、ポリビニルブチラール、ポリウレタン、アクリル、ポリエステル系などの単独もしくは各変性物から適宜選択して用いることができる。当該バインダーは、水性、溶剤系、エマルジョン系など特に限定されるものではなく、硬化方法についても、１液タイプでも硬化剤を使用した２液タイプでもよい。さらに、紫外線や電子線などの活性エネルギー線照射によりインキを硬化させる方法を用いてもよい。特に、一般的な方法は、ウレタン系のインキを用いるもので、イソシアネートによって硬化させる方法である。これらのバインダー以外には、通常のインキに含まれている顔料、染料などの着色剤、体質顔料、溶剤、各種添加剤などが含まれている。汎用性の高い顔料としては、縮合アゾ、不溶性アゾ、キナクリドン、イソインドリン、アンスラキノン、イミダゾロン、コバルト、フタロシアニン、カーボン、酸化チタン、酸化鉄、雲母などのパール類が挙げられる。
【００４０】
ベタインキ層５ｂにおいては、基本的には絵柄模様層５ａに用いるインキと同じ材料を用いることができるが、当該インキが透明な材料の場合には、不透明な顔料、酸化チタン、酸化鉄などを用いることができる。この他にも、金、銀、銅、アルミなどの金属を添加することで隠蔽性をもたせることも可能である。一般的には、フレーク状のアルミが用いられる。
【００４１】
これらのインキ層５は、原反層６に対して直接、グラビア印刷、オフセット印刷、スクリーン印刷、フレキソ印刷、静電印刷、インクジェット印刷などにより形成することができる。また、金属によって隠蔽性を付与する場合には、コンマコーター、ナイフコーター、リップコーター、金属蒸着あるいはスパッタ法などを用いることが好ましい。
【００４２】
なお、樹脂材料やインキが積層される界面に対しては、その接着性を考慮して、当該樹脂材料やインキを施す前に、積層される表面にコロナ処理、オゾン処理、プラズマ処理、電子線処理、紫外線処理、重クロム酸処理などの表面処理を施すことにより表面を活性化した後に積層工程を経ると層同士の接着性を向上させることができる。
【００４３】
インキ層５の下面側には、原反層６が設けられている。原反層６は、薄葉紙、チタン紙、樹脂含浸紙などの紙、ポリエチレン、ポリプロピレン、ポリスチレン、ポリブチレン、ポリカーボネート、ポリエステル、ポリアミド、エチレン−酢酸ビニル共重合体、ポリビニルアルコール、アクリルなどの合成樹脂、あるいはこれら合成樹脂の発泡体、エチレン−プロピレン共重合ゴム、エチレン−プロピレン−ジエン共重合ゴム、スチレン−ブタジエン−スチレンブロック共重合ゴム、ポリウレタンなどのゴム、有機もしくは無機系の不織布、合成紙、アルミニウム、鉄、金、銀などの金属箔などから任意に選択することができる。
【００４４】
また、原反層６としてオレフィン系の樹脂を用いる場合には、表面が不活性な状態とされていることが多いので、原反層６と化粧シートを１を貼り付ける基材との間にプライマー層を設けることが好ましい。この他にも、オレフィン系樹脂からなる原反層６と前記基材との接着性を向上させるために、原反層６に対して、コロナ処理、プラズマ処理、オゾン処理、電子線処理、紫外線処理または重クロム酸処理などが施されていることが好ましい。
【００４５】
なお、プライマー層としては、インキ層５と同じ材料を適用することができるが、化粧シート１をウェブ状で巻き取ることを考慮すると、ブロッキングを避けるとともに、接着剤との密着性を高めるために、シリカ、アルミナ、マグネシア、酸化チタンまたは硫酸バリウムなどの無機充填剤を含有させることが好ましい。
【００４６】
また、本実施形態においては、トップコート層２および透明樹脂層３の両方の層に無機系紫外線吸収剤内包ベシクルを含有させる構成としているが、いずれか一方の層に無機系紫外線吸収剤内包ベシクルを含有させる構成としてもよい。
【００４７】
本実施形態の化粧シート１においては、原反層６は印刷作業性、コストなどを考慮して２０μｍ〜１５０μｍ、接着剤層４は１μｍ〜２０μｍ、透明樹脂層３は２０μｍ〜２００μｍ、トップコート層２は３μｍ〜２０μｍとすることが望ましく、化粧シート１の総厚は４５μｍ〜２５０μｍの範囲内とすることが好適である。
【００４８】
以上のように、無機系紫外線吸収剤内包ベシクルを含有するトップコート層２および／または透明樹脂層３を具備する本発明の化粧シート１は、樹脂組成物中において無機系紫外線吸収剤が極めて均一に分散したトップコート層２および／または透明樹脂層３を実現しており、その結果、透明性が損なわれずに優れた意匠性を備えているとともに、少ない含有量であっても高い紫外線吸収性能を実現した、長期間に亘って優れた耐候性を得ることができる化粧シート１を提供することができる。
【００４９】
この他にも、樹脂組成物中における無機系紫外線吸収剤の高い分散性を実現していることで、凝集した添加物に起因して発生するブリードアウトが生じることがなく、表面のベタつきの少ない化粧シート１を提供することができる。
【００５０】
また、本実施形態のように、無機系紫外線吸収剤を無機系紫外線吸収剤内包ベシクルとすることで、無機系紫外線吸収剤を多量に含有させたいという要望にも応えることができるので、より一層、耐候性能に優れた化粧シート１を提供することを可能とする。この他にも、無機系紫外線吸収剤内包ベシクルとすることで、化粧シートに必要な可撓性、衝撃強度および平面平滑性を維持することができるという効果や、トップコート層２の原料樹脂が無機系紫外線吸収剤を添加することによって増粘することを抑制してエンボス模様３ａの凹部の隅々にまで塗液を埋め込んで意匠性に優れた化粧シート１を得られるという効果を得ることができる。
【００５１】
さらに、本実施形態においては、無機系紫外線吸収剤内包ベシクルとして、超臨界逆相蒸発法により得た無機系紫外線吸収剤内包リポソームを用いることで、トップコート層２および／または透明樹脂層３を構成する樹脂組成物中において、無機系紫外線吸収剤を極めて均一に分散させることを可能とし、より優れた透明性、紫外線吸収性能を実現することができる。
【００５２】
以下に、本発明の化粧シート１の具体的な実施例について説明する。
【００５３】
＜無機系紫外線吸収剤内包ベシクルの調製１＞
まず、実施例１，２において用いる無機系紫外線吸収剤内包ベシクルの調製方法について説明する。無機系紫外線吸収剤内包ベシクルの調製は超臨界逆相蒸発法によって行われ、具体的には、６０℃に保たれた高圧ステンレス容器に２−プロパノール１００重量部と、無機系紫外線吸収剤としての酸化亜鉛７０重量部と、リン脂質としてのホスファチジルコリン５重量部とを入れて密閉し、容器内の圧力が２０ＭＰａになるように二酸化炭素を注入して超臨界状態とし、激しく攪拌混合しながらイオン交換水を１００重量部注入して温度と圧力とを保ちながら１５分間攪拌混合後、二酸化炭素を排出して大気圧に戻すことでリン脂質からなる単層膜の外膜を具備する酸化亜鉛リポソームを得た。
【００５４】
＜実施例１＞
実施例１においては、上述の＜無機系紫外線吸収剤内包ベシクルの調製１＞において調製した酸化亜鉛リポソームを含有する透明樹脂層３を具備した化粧シート１とした。
【００５５】
具体的には、ホモポリプロピレン樹脂にヒンダードフェノール系酸化防止剤（イルガノックス１０１０；ＢＡＳＦ社製）を５００ｐｐｍ、酸化亜鉛リポソームを５００，１０００，２０００，３００００，５００００，１５００００ｐｐｍ、ヒンダードアミン系光安定化剤（キマソーブ９４４；ＢＡＳＦ社製）を２０００ｐｐｍ添加した樹脂を、押出機を用いて溶融押出しして、厚さ８０μｍの透明な高結晶性ポリプロピレンシートとしてのシート状の透明樹脂層３を製膜し、得られた透明樹脂層３の両面にコロナ処理を施し、シート表面の濡れ張力を４０ｄｙｎ／ｃｍ以上とした。他方、隠蔽性のある７０μｍのポリエチレンシート（原反層６）の表面に、２液型ウレタンインキ（Ｖ１８０；東洋インキ製造（株）製）に、そのインキのバインダー樹脂分に対してヒンダードアミン系光安定化剤（キマソーブ９４４；ＢＡＳＦ社製）を０．５重量％添加したインキを用いてグラビア印刷方式にて絵柄印刷を施して絵柄模様層５ａを設け、また、該原反層６の裏面にプライマーコートを施した。しかる後、前記原反層６の絵柄模様層５ａの面に、透明樹脂層３をドライラミネート用接着剤（タケラックＡ５４０；三井化学（株）製；塗布量２ｇ／ｍ２ ）を介してドライラミネート法にて貼り合わせた。この貼り合わせたシートの透明樹脂層３の表面にエンボス模様３ａを施した後、２液型ウレタントップコート（Ｗ１８４；ＤＩＣグラフィックス社製）を塗布厚３ｇ／ｍ２ にて塗布してトップコート層２を形成し、総厚１５４μｍの図１に示す本発明の化粧シート１を得た。
【００５６】
＜実施例２＞
実施例２においては、上述の＜無機系紫外線吸収剤内包ベシクルの調製１＞において調製した酸化亜鉛リポソームをそれぞれ含有するトップコート層２および透明樹脂層３を具備した化粧シート１とした。
【００５７】
具体的には、ホモポリプロピレン樹脂にヒンダードフェノール系酸化防止剤（イルガノックス１０１０；ＢＡＳＦ社製）を５００ｐｐｍ、酸化亜鉛リポソームを２０００ｐｐｍ、ヒンダードアミン系光安定化剤（キマソーブ９４４；ＢＡＳＦ社製）を２０００ｐｐｍ添加した樹脂を、押出機を用いて溶融押出しして、厚さ８０μｍの透明な高結晶性ポリプロピレンシートとしてのシート状の透明樹脂層３を製膜し、得られた透明樹脂層３の両面にコロナ処理を施し、シート表面の濡れ張力を４０ｄｙｎ／ｃｍ以上とした。他方、隠蔽性のある７０μｍのポリエチレンシート（原反層６）の表面に、２液型ウレタンインキ（Ｖ１８０；東洋インキ製造（株）製）に、そのインキのバインダー樹脂分に対してヒンダードアミン系光安定化剤（キマソーブ９４４；ＢＡＳＦ社製）を０．５重量％添加したインキを用いてグラビア印刷方式にて絵柄印刷を施して絵柄模様層５ａを設け、また、該原反層６の裏面にプライマーコートを施した。しかる後、前記原反層６の絵柄模様層５ａの面に、透明樹脂層３をドライラミネート用接着剤（タケラックＡ５４０；三井化学（株）製；塗布量２ｇ／ｍ２ ）を介してドライラミネート法にて貼り合わせた。この貼り合わせたシートの透明樹脂層３の表面にエンボス模様３ａを施した後、２液型ウレタントップコート（Ｗ１８４；ＤＩＣグラフィックス社製）１００重量部に対して、酸化亜鉛０．１重量部の酸化亜鉛リポソームを添加したトップコート塗液を塗布厚３ｇ／ｍ２ にて塗布してトップコート層２を設け、さらにエンボス模様３ａの凹部へワイピングにより前記トップコート塗液を埋め込み、総厚１５０μｍの本発明の化粧シートを得た。
【００５８】
＜比較例１＞
比較例１においては、ベシクル化していない無機系紫外線吸収剤として酸化亜鉛を含有する透明樹脂層３を具備した化粧シートとした。
【００５９】
具体的には、ホモポリプロピレン樹脂にヒンダードフェノール系酸化防止剤（イルガノックス１０１０；ＢＡＳＦ社製）を５００ｐｐｍ、酸化亜鉛を２０００ｐｐｍ、ヒンダードアミン系光安定化剤（キマソーブ９４４；ＢＡＳＦ社製）を２０００ｐｐｍ添加した樹脂を、押出機を用いて溶融押出しして、厚さ８０μｍの透明な高結晶性ポリプロピレンシートとしてのシート状の透明樹脂層３を製膜した以外は、実施例１と同様の方法で化粧シートを得た。
【００６０】
＜比較例２＞
比較例２においては、固相法によりナノ化処理を施した無機系紫外線吸収剤を含有する透明樹脂層３を具備した化粧シートとした。
【００６１】
具体的には、無機系紫外線吸収剤として、固相法によりナノ化処理を施した酸化亜鉛を用いた。具体的には、イソプロピルアルコール１００ｇと酸化亜鉛５０ｇをビーズミルで６０分間、３０μｍの安定化ジルコニアビースを用いて、平均粒子径１ｎｍ〜１５０ｎｍ程度のナノ化処理を施した酸化亜鉛を得る。ホモポリプロピレン樹脂にヒンダードフェノール系酸化防止剤（イルガノックス１０１０；ＢＡＳＦ社製）を５００ｐｐｍ、前述の固相法により得られたナノ化処理を施した酸化亜鉛を２０００ｐｐｍ、ヒンダードアミン系光安定化剤（キマソーブ９４４；ＢＡＳＦ社製）を２０００ｐｐｍ添加した樹脂を、押出機を用いて溶融押出しして、厚さ８０μｍの透明な高結晶性ポリプロピレンシートとしてのシート状の透明樹脂層３を製膜した以外は、実施例１と同様の方法で化粧シートを得た。
【００６２】
＜比較例３＞
比較例３においては、ベシクル化していない紫外線吸収剤としてベンゾトリアゾール系材料を含有する透明樹脂層３を具備した化粧シートとした。
【００６３】
具体的には、ホモポリプロピレン樹脂にヒンダードフェノール系酸化防止剤（イルガノックス１０１０；ＢＡＳＦ社製）を５００ｐｐｍ、ベンゾトリアゾール系紫外線吸収剤（ＢＡＳＦ社製）を２０００ｐｐｍ、ヒンダードアミン系光安定化剤（キマソーブ９４４；ＢＡＳＦ社製）を２０００ｐｐｍ添加した樹脂を、押出機を用いて溶融押出しして、厚さ８０μｍの透明な高結晶性ポリプロピレンシートとしてのシート状の透明樹脂層３を製膜した以外は、実施例１と同様の方法で化粧シートを得た。
【００６４】
実施例１，２および比較例１〜３の各化粧シート１に対して、耐候性試験機（サンシャインウエザーメーター：スガ試験機（株）製）を用いて、ＪＩＳ Ｂ ７７５３に準じたカーボンアーク耐候性試験を行い紫外線吸収能を算出した。なお、試験条件は耐候経時４０００時間として行った。紫外線吸収能については、各化粧シート１のトップコート層２と透明樹脂層３とからなる透明層について、３４０ｎｍと５００ｎｍとの紫外線吸収率の比（３４０ｎｍ／５００ｎｍ）の耐候性試験前後における差を算出した（表１においては、紫外線吸収能として記載している。）。また、耐候性試験後のヘイズ値を評価した。さらに、耐候性試験前後における各化粧シート１の色差（ΔＥ）、および耐候性試験後の外観変化について評価した。なお、外観変化の記号の内容は下記の通りである。得られた評価結果を表１に示す。
＜外観変化の記号＞
〇：全く変化なし
△：若干の白化あり
×：激しい白化および一部が破壊・破断
【００６５】
【表１】
0006709611.tif 000002
【００６６】
実施例１における化粧シート１においては、表１に示すように、酸化亜鉛リポソームの含有量が１０００〜５００００ｐｐｍとされた透明樹脂層３を具備する化粧シート１については、極めて小さい紫外線吸収能の値を示していることから、耐候性試験前後において殆ど変わらない紫外線吸収性能を維持しており、耐候性試験後のヘイズ値の値から、高い透明性を維持していることが分かる。さらに、耐候性試験前後の色差（ΔＥ）の値からも、殆ど色の変化は認められず、目視による外観変化評価においても、良好な結果が得られていることから、長期間に亘って高い耐候性および優れた意匠性を実現することが可能な化粧シート１であることが明らかとなった。
【００６７】
しかしながら、実施例１における酸化亜鉛リポソームの含有量が５００ｐｐｍとされた透明樹脂層３を具備する化粧シート１については、ヘイズ値は小さく、紫外線吸収能の値および耐候性試験前後の色差（ΔＥ）の値は大きい値を示している。これは、酸化亜鉛リポソームの含有量が極めて少ないために、添加物に起因する樹脂組成物の白濁化は小さいが、十分な紫外線吸収性能が得られずに樹種材料の劣化や脱色が生じたためである。よって、酸化亜鉛リポソームを５００ｐｐｍの割合で含有する透明樹脂層３を具備する化粧シート１は、極めて意匠性に優れており、屋外用途と比較して高い耐候性能を要求されない室内用途への適用が考えられる。
【００６８】
また、実施例１における酸化亜鉛リポソームの含有量が１５００００ｐｐｍとされた透明樹脂層３を具備する化粧シート１については、ヘイズ値は大きく、紫外線吸収能の値および耐候性試験前後の色差（ΔＥ）の値は小さい値を示している。これは、酸化亜鉛リポソームの含有量が多すぎるために、添加物に起因する樹脂組成物の白濁化が大きいものの、高い紫外線吸収性能が得られており、樹脂材料の劣化が抑制されているためである。よって、酸化亜鉛リポソームを１５００００ｐｐｍの割合で含有する透明樹脂層３を具備する化粧シート１は、透明樹脂層３に高い透明性を要求されない用途への適用が考えられる。
【００６９】
実施例１の結果から、透明樹脂層３に対しては、酸化亜鉛リポソームを１０００〜５００００ｐｐｍの範囲内にて含有させることが好ましいことが明らかとなった。
【００７０】
実施例２における化粧シート１においては、表１に示すように、酸化亜鉛リポソームを含有させたトップコート層２および透明樹脂層３を具備する化粧シート１とされたものであり、紫外線吸収能の値が極めて小さく、耐候性試験前後において殆ど変わらない紫外線吸収性能を維持していることが分かる。また、耐候性試験後のヘイズ値から高い透明性を維持していた。さらに、耐候性試験前後の色差（ΔＥ）の値からも、殆ど色の変化は認められず、目視による外観変化評価においても、良好な結果が得られた。この評価結果から、トップコート層２と透明樹脂層３とからなる透明層は、長期に亘って優れた紫外線吸収性能を発現し続けることが可能であり、この優れた紫外線吸収性能によって樹脂の退色や白化を防止し、優れた透明性を長期間に亘って維持できることが明らかとなった。
【００７１】
比較例１〜３における化粧シート１においては、紫外線吸収能の値が大きく、耐候性試験前後において紫外線吸収性能に差が現れた。また、ヘイズ値についても、有機系紫外線吸収剤を用いた比較例３以外は値が大きく、透明性が損なわれていた。耐候性試験前後の色差（ΔＥ）および耐候性試験後の目視による外観変化の評価結果からも、白化や亀裂が認められ、比較例１〜３の化粧シート１は耐候性に劣っていることが明らかとなった。
【００７２】
以上の結果から、実施例１，２の化粧シートは、優れた耐候性と化粧シートに必要な透明性を備えた化粧シート１であることが明らかとなった。
【００７３】
以上の実施例１，２および比較例１〜３における化粧シート１の評価結果から、無機系紫外線吸収剤ベシクルとしての酸化亜鉛リポソームを含有するトップコート層２および／または透明樹脂層３を具備した化粧シート１とすることにより、長期間に亘る耐候性に優れた化粧シートを提供することができることが明らかとなった。
【００７４】
＜無機系紫外線吸収剤内包ベシクルの調製２＞
実施例３，４において用いる無機系紫外線吸収剤内包ベシクルの調製方法について説明する。無機系紫外線吸収剤内包ベシクルの調製は超臨界逆相蒸発法によって行われ、具体的には、６０℃に保たれた高圧ステンレス容器に対して、ヘキサン１００重量部と、無機系紫外線吸収剤としての酸化亜鉛（平均粒径２０ｎｍ）７０重量部と、リン脂質としてのホスファチジルコリン５重量部とを入れて密閉し、容器内の圧力が２０ＭＰａになるように二酸化炭素を注入して超臨界状態とし、激しく攪拌混合しながら酢酸エチルを１００重量部注入して温度と圧力とを保ちながら１５分間攪拌混合後、二酸化炭素を排出して大気圧に戻すことでリン脂質からなる単層膜の外膜を具備する酸化亜鉛リポソームを得た。
【００７５】
＜実施例３＞
実施例３においては、上述の＜無機系紫外線吸収剤内包ベシクルの調製２＞において調製した酸化亜鉛リポソームを含有するトップコート層２を具備した化粧シート１とした。なお、酸化亜鉛リポソームの含有量は、トップコート層２の主成分である樹脂材料１００重量部に対して、０．０５，０．５４，１．０７，５．３５，１０．７０，２１．４０，４８．２０重量部（このうち、酸化亜鉛の含有量は０．０５，０．５，１．０，５．０，１０．０，２０．０，４０．０重量部である。）とした。
【００７６】
具体的には、高結晶性ホモポリプロピレン樹脂にヒンダードフェノール系酸化防止剤（イルガノックス１０１０；ＢＡＳＦ社製）を５００ｐｐｍ、ヒンダードアミン系光安定化剤（キマソーブ９４４；ＢＡＳＦ社製）を２０００ｐｐｍ添加した樹脂を、押出機を用いて溶融押出しして、厚さ８０μｍの透明な高結晶性ポリプロピレンシートとしてのシート状の透明樹脂層３を製膜し、得られた透明樹脂層３の両面にコロナ処理を施し、シート表面の濡れ張力を４０ｄｙｎ／ｃｍ以上とした。他方、隠蔽性のある７０μｍのポリエチレンシート（原反層６）の表面に、２液型ウレタンインキ（Ｖ１８０；東洋インキ製造（株）製）を用いてグラビア印刷方式にて絵柄印刷を施して３μｍの絵柄模様層５ａを設け、また、該原反層６の裏面に１μｍのプライマーコートを施した。しかる後、前記原反層６の絵柄模様層５ａの面に、透明樹脂層３を厚さ３μｍのドライラミネート用接着剤（タケラックＡ５４０；三井化学（株）製；塗布量２ｇ／ｍ２ ）を介してドライラミネート法にて貼り合わせて、原反層６、絵柄模様層５ａ、トライラミネート用接着剤、プライマーコートおよび透明樹脂層３からなる厚さ１５７μｍの積層樹脂シートを得た。この積層樹脂シートの透明樹脂層３の表面にエンボス模様３ａを施した後、２液型ウレタントップコート（Ｗ１８４；ＤＩＣグラフィックス社製）１００重量部に対して、上述の超臨界逆相蒸発法により得た酸化亜鉛リポソームを０．０５，０．５４，１．０７，５．３５，１０．７０，２１．４０または４８．２０重量部の割合で添加したものを塗布厚３ｇ／ｍ２ にて塗布してトップコート層２を形成し、総厚１６０μｍの図１に示す本発明の化粧シート１を得た。
【００７７】
＜実施例４＞
実施例４においては、上述の＜無機系紫外線吸収剤内包ベシクルの調製２＞において調製した酸化亜鉛リポソームを含有するトップコート層２と、光安定化剤を含有する絵柄模様層５ａとを具備した化粧シート１とした。なお、酸化亜鉛リポソームの含有量は、トップコート層２の主成分である樹脂材料１００重量部に対して、１．０７，５．３５，１０．７０重量部（このうち、酸化亜鉛の含有量は１．０，５．０，１０．０重量部である。）とした。
【００７８】
具体的には、２液ウレタンインキ（Ｖ１８０；東洋インキ製造（株）製）からなるバインダー樹脂分に対して、ヒンダードアミン系光安定化剤（キマソーブ９４４；ＢＡＳＦ社製）を０．５重量％添加したインキを用いて絵柄模様層５ａを形成する以外は、実施例３と同様の方法によって化粧シート１を得た。
【００７９】
＜比較例４＞
比較例４においては、ベシクル化していない酸化亜鉛を含有するトップコート層２を具備した化粧シート１とした。なお、酸化亜鉛の含有量は、トップコート層２の主成分である樹脂材料１００重量部に対して、０．５または１．０重量部とした。トップコート層２について上記の構成とする以外は、実施例３に記載の化粧シート１と同様の構成である。
【００８０】
＜比較例５＞
比較例５においては、固相法によりナノ化処理を施したナノ化酸化亜鉛を含有するトップコート層２を具備した化粧シート１とした。なお、ナノ化酸化亜鉛の含有量は、トップコート層２の主成分である樹脂材料１００重量部に対して、０．５または１．０重量部とした。トップコート層２について上記の構成とする以外は、実施例３に記載の化粧シート１と同様の構成である。
【００８１】
＜比較例６＞
比較例６においては、有機系紫外線吸収剤であるトリアジン系紫外線吸収剤を含有するトップコート層２を具備した化粧シート１とした。トリアジン系紫外線吸収剤の含有量は、トップコート層２の主成分である樹脂材料１００重量部に対して、０．５重量部とした。トップコート層２について上記の構成とする以外は、実施例３に記載の化粧シート１と同様の構成である。
【００８２】
＜比較例７＞
比較例７においては、無機系紫外線吸収剤を含有しないトップコート層２および透明樹脂層３を具備した化粧シート１とした。その他の構成については、実施例３に記載の化粧シート１と同様の構成である。
【００８３】
実施例３，４および比較例４〜７の各化粧シート１に対して、実施例１，２および比較例１〜３と同様に、紫外線吸収能の算出、耐候性試験後のヘイズ値の測定、耐候性試験前後における各化粧シート１の色差（ΔＥ）の算出、および耐候性試験後の外観変化について評価した。なお、外観変化の記号の内容は下記の通りである。得られた評価結果を表２に示す。
＜外観変化の記号＞
◎：全く変化なし
○：わずかな変化あり
△：若干の白化や亀裂あり
×：激しい白化および一部が破壊・破断
【００８４】
【表２】
0006709611.tif 000003
【００８５】
実施例３における化粧シート１においては、表２に示すように、酸化亜鉛リポソームの含有量が０．５４〜２１．４０重量部（このうち酸化亜鉛は０．５０〜２０．００重量部）とされたトップコート層２を具備する化粧シート１については、紫外線吸収能の値および耐候性試験前後の色差（ΔＥ）の値が小さく、耐候性試験後においても１５％以下のヘイズ値を実現しており、優れた透明性を長期間に亘って維持することが可能な化粧シート１であることが明らかとなった。
【００８６】
しかしながら、実施例３における酸化亜鉛リポソームの含有量が０．０５重量部（このうち酸化亜鉛は０．０５重量部。その他の含有成分については非常に微量であり、有効数字範囲外であった。）とされたトップコート層２を具備する化粧シート１については、ヘイズ値は小さく、紫外線吸収能の値および耐候性試験前後の色差（ΔＥ）の値は大きい値を示している。これは、酸化亜鉛リポソームの含有量が極めて少ないために、添加物に起因する樹脂組成物の白濁化は小さいが、十分な紫外線吸収性能が得られずに樹脂材料の劣化や脱色が生じたためである。よって、主成分である樹脂材料１００重量部に対して酸化亜鉛リポソームを０．０５重量部の割合で含有するトップコート層２を具備する化粧シート１は、極めて意匠性に優れており、屋外用途と比較して高い耐候性能を要求されない屋内用途への適用が考えられる。
【００８７】
また、実施例３における酸化亜鉛リポソームの含有量が４５．２０重量部（このうち酸化亜鉛は４０．００重量部）とされたトップコート層２を具備する化粧シート１については、ヘイズ値は大きく、紫外線吸収能の値および耐候性試験前後の色差（ΔＥ）の値は小さい値を示している。これは、酸化亜鉛リポソームの含有量が多すぎるために、添加物に起因する樹脂組成物の白濁化が大きいものの、高い紫外線吸収性能が得られており、樹脂材料の劣化が抑制されているためである。よって、主成分である樹脂材料１００重量部に対して酸化亜鉛リポソームを４５．２０重量部の割合で含有するトップコート層２を具備する化粧シート１は、トップコート層２に高い透明性を要求されない用途への適用が考えられる。
【００８８】
実施例３の結果から、トップコート層２に対しては、酸化亜鉛リポソームを０．５４〜２１．４０重量部（このうち酸化亜鉛は０．５〜２０．００重量部）の範囲内にて含有させることが好ましいことが明らかとなった。
【００８９】
実施例４における化粧シート１においては、表２に示すように、酸化亜鉛リポソームを含有させたトップコート層２および光安定化剤を含有させた絵柄模様層５ａを具備する化粧シート１とされたものであり、紫外線吸収能の値については、酸化亜鉛リポソームの含有量が増加するほど小さい値を示した。また、全ての含有量の場合において耐候性試験後のヘイズ値の値は小さく、高い透明性を維持していた。さらに、耐候性試験前後の色差（ΔＥ）の値からも、殆ど色の変化は認められず、目視による外観変化評価においても、良好な結果が得られた。この評価結果から、実施例３，４の化粧シート１においては、酸化亜鉛リポソームの含有量を増加させるほど、長期に亘って優れた紫外線吸収性能を発現し続けることが可能であり、この優れた紫外線吸収性能によって樹脂の退色や白化を防止し、優れた透明性を長期間に亘って維持できることが明らかとなった。さらに、実施例４における化粧シート１は、光安定化剤を含有する絵柄模様層５ａとされていることにより、実施例３における酸化亜鉛リポソームの含有量が１．００〜１０．００重量部とされたトップコート層２を具備する化粧シート１と比較すると、耐候性試験前後の色差（ΔＥ）の値が極めて小さい値を示しており、光安定化剤によって絵柄模様層５ａの脱色を抑制して、色鮮やかな意匠を、より一層、長期間に亘って実現することが可能な化粧シートが得られることが明らかとなった。
【００９０】
比較例４，５における化粧シート１においては、表２に示すように、紫外線吸収能の値は小さく試験時間内においては変わらない紫外線吸収性能を有していることが分かる。しかし、耐候性試験後のヘイズ値は大きく、透明層の透明性に劣っていることが分かる。また、耐候性試験後の色差（ΔＥ）および耐候性試験後の目視による外観変化の評価結果から、白化や亀裂が認められた。この評価結果から、比較例４，５の化粧シート１においては、意匠性および耐候性に劣っていることが明らかとなった。
【００９１】
また、比較例６における化粧シート１においては、表２に示すように、紫外線吸収能の値が大きく、耐候性試験後の色差（ΔＥ）および目視による外観変化の評価結果から、耐候性に劣っていることが分かる。ヘイズ値については、小さい値を示しており、優れた透明性を有していることが分かる。この評価結果から、有機系紫外線吸収剤は、透明層の高い透明性を維持することができるものの、長期間に亘る紫外線吸収性能に劣ることが明らかとなった。
【００９２】
比較例７における化粧シート１においては、表２に示すように、耐候性試験後のヘイズ値については低い値を示しており、トップコート層２および透明樹脂層３からなる透明層については優れた透明性を維持していることが分かる。しかしながら、紫外線吸収能の値が非常に大きく、耐候性試験後の色差（ΔＥ）および目視による外観変化の評価結果から、透明層の下層に設けられた絵柄模様層５ａなどに著しい退色が認められた。この評価結果から、トップコート層２および透明樹脂層３に対して、紫外線吸収剤を添加していない化粧シート１は耐候性に劣ることが明らかとなった。
【００９３】
以上の実施例３，４および比較例４〜７における化粧シート１の評価結果から、特に、無機系紫外線吸収剤内包ベシクルとしての酸化亜鉛リポソームを主成分である樹脂材料１００重量部に対して、０．５４〜２１．４０重量部の割合で含有させたトップコート層２を具備した化粧シート１とすることにより、よりいっそう長期間に亘る耐候性に優れ、意匠性にも優れた化粧シートを提供することができることが分かる。
【００９４】
本発明の化粧シート１および化粧シート１の製造方法は、上記の実施形態および実施例に限定されるものではなく、発明の特徴を損なわない範囲において種々の変更が可能である。
【符号の説明】
【００９５】
１  化粧シート
２  トップコート層
３  透明樹脂層
３ａ  エンボス模様
３ｂ  接着性樹脂層
４  接着剤層
５  インキ層
５ａ  絵柄模様層
５ｂ  ベタインキ層
６  原反層
【図１】
0006709611.tif 000004